(57)【要約】【課題】特にラケット用ガットとしての特性を備えたポリエステル系複合モノフィラメント、および合成樹脂製ガットが有する優れた耐久性を維持しつつ、天然ガットの優れた打球性とガット張設後の面圧保持性を併せ持つラケット用ガットを提供する。【解決手段】芯部または島部ポリマーをポリプロピレンテレフタレートから構成し、鞘部または海部ポリマーをポリエチレンテレフタレートから構成したことを特徴とするポリエステル系複合モノフィラメント。【選択図】　なし【特許請求の範囲】
【請求項１】
芯部と鞘部の少なくとも２層構造からなり、芯部ポリマーをプロピレンテレフタレート単位を８５重量％以上含有するポリプロピレンテレフタレートまたはポリプロピレンテレフタレート共重合体から構成し、鞘部ポリマーをエチレンテレフタレート単位を８５重量％以上含有するポリエチレンテフタレートまたはポリエチレンテレフタレート共重合体から構成したことを特徴とするポリエステル系複合モノフィラメント。
【請求項２】
島の数が２個以上の海島構造からなり、島部ポリマーをプロピレンテレフタレート単位を８５重量％以上含有するポリプロピレンテレフタレートまたはポリプロピレンテレフタレート共重合体から構成し、海部ポリマーをエチレンテレフタレート単位を８５重量％以上含有するポリエチレンテレフタレートまたはポリエチレンテレフタレート共重合体から構成したことを特徴とするポリエステル系複合モノフィラメント。
【請求項３】
直径が０．１〜１．５ｍｍの範囲にあることを特徴とする請求項１または２に記載のポリエステル系複合モノフィラメント。
【請求項４】
芯部：鞘部の重量比または島部：海部の重量比が１０：９０〜６０：４０の範囲にあり、かつ引張強度が３ｃＮ／ｄｔｅｘ以上であることを特徴とする請求項１〜３のいずれか１項に記載のポリエステル系複合モノフィラメント。
【請求項５】
芯部：鞘部の重量比または島部：海部の重量比が２０：８０〜３５：６５の範囲にあり、かつ引張強度が３．５ｃＮ／ｄｔｅｘ以上であることを特徴とする請求項１〜３のいずれか１項に記載のポリエステル系複合モノフィラメント。
【請求項６】
請求項１〜５のいずれか１項に記載のポリエステル系複合モノフィラメントからなることを特徴とするラケット用ガット。
【発明の詳細な説明】
【０００１】
【発明の属する技術分野】
本発明は、高い引張強度と耐摩耗性を維持しつつ、従来にない高い伸長弾性回復率を有し、特にラケット用ガットとしての特性を備えたポリエステル系複合モノフィラメント、および合成樹脂製ガットが有する優れた耐久性を維持しつつ、天然ガットの優れた打球性とガット張設後の面圧保持性を併せ持つラケット用ガットに関するものである。
【０００２】
【従来の技術】
テニス、バトミントンおよびスカッシュなどのスポーツラケット用ガットとして、古くから羊腸、鯨筋に代表される動物繊維からなる天然ガットが用いられてきた。
【０００３】
しかるに、従来使用されてていた天然ガットは、反発性、制球性および耐衝撃性などのに優れている反面、耐水性に劣ることから使用寿命が短く、しかも高価であるため、近年では、耐久性、量産性および経済性などが優れた合成樹脂製ガットが広く用いられている。
【０００４】
この合成樹脂製ガットとしては、ポリアミド製ガットやポリエステル製ガットなどが代表的であるが、これらは耐久性については良好であるものの、打球性やガット張設後の面圧保持性が天然ガットに比べて劣る点が問題視されていた。
【０００５】
かかる合成樹脂製ガットの問題点を解決するための検討が従来から種々行われており、ポリエステル製ガットの従来技術としては、例えば（Ａ）極限粘度が０．６以上のポリエステルモノフィラメントからなり、偏平率と曲げ硬さを規定したラケット用ガット（特開２０００−１８５１１８号公報）、（Ｂ）ポリ（１，３プロピレンテレフタレート）モノフィラメントからなるラケット用ガット（特開平５−２６２８６２号公報）、および（Ｃ）ポリトリメチテンテレフタレートマルチフィタメントからなるガット（特許第３１９４４３１号公報）などが既に提案されている。
【０００６】
しかしながら、上記（Ａ）のポリエステル製ガットは、制球性、反発性、耐衝撃性などについてはある程度の改良効果が認められるものの、ポリエステルモノフィラメントの弱点である伸長弾性回復率の低さに起因して、張設後の面圧保持性などの点では必ずしも十分であるといえるものではなかった。
【０００７】
また、上記（Ｂ）のポリエステル製ガットは、ポリエステル系モノフィラメントの中でも伸長弾性回復率の点で優れているポリ（１，３プロピレンテレフタレート）モノフィラメントからなるガットではあるものの、引張強度が高々２．７ｃＮ／ｄｔｅｘ程度であることから、強度面で必ずしも実用的とは言い難いものであった。
【０００８】
さらに、上記（Ｃ）のポリエステル製ガットは、上記（Ｂ）と同様に、伸長弾性回復率の点で優れているポリトリメチレンテレフタレートマルチフィラメントからなるガットではあるものの、そのポリマーの特性と単糸繊度が小さいことに起因して、ラケットに張設した後のガットの摩耗性が悪く、耐久性の面では必ずしも満足するとは言い難いものであった。
【０００９】
一方、ポリエステル系複合繊維の従来技術としては、例えば（Ｄ）シースをポリエチレンテレフタレート、コアをポリプロピレンテレフタレートとした複合ポリエステル繊維（特開平１１−１５８７３１号公報）、（Ｅ）鞘部をスルホン酸塩化合物を０．５５モル％共重合させたポリエチレンテレフタレートまたはポリブチレンテレフタレート、芯部をポリプロピレンテレフタレートとしたカチオン染料可染鞘芯複合ポリエステル繊維（特開平１１−３０２９２４号公報）、および（Ｆ）鞘部をポリプロピレンテレフタレート、芯部をポリエチレンテレフタレートとした芯・鞘複合モノフィラメントからなるスクリーン紗（特開２００１−３０６４６号公報）などが既に提案されている。
【００１０】
しかしながら、上記（Ｄ）の複合繊維は、偏心シーズコア型とすることによりサイドバイドサイド型の層間分離を改良したポリエステル製捲縮性短繊維、また上記（Ｅ）の複合繊維は、染色性を改良したポリエステル製繊維を指向するものであって、いずれも単糸直径の細いマルチフィラメントに関するものであり、ラケット用ガットとして使用する太直径のポリエステル製複合モノフィラメントについては何ら言及するものではない。
【００１１】
また、上記（Ｆ）の複合繊維は、製織中のスカムの発生を抑制したスクリーン紗として使用するものであり、これをラケット用ガットとして使用することについては何ら言及するものではない。
【００１２】
【発明が解決しようとする課題】
本発明は、上述した従来技術における問題点の解決を課題として検討した結果達成されたものである。
【００１３】
したがって、本発明の目的は、高い引張強度と耐摩耗性を維持しつつ、従来にない高い伸長弾性回復率を有し、特にラケット用ガットとしての特性を備えたポリエステル系複合モノフィラメント、および合成樹脂製ガットが有する優れた耐久性を維持しつつ、天然ガットの優れた打球性とガット張設後の面圧保持性を併せ持つラケット用ガットを提供することにある。
【００１４】
【課題を解決するための手段】
上記の目的を達成するために、本発明のポリエステル系複合モノフィラメントは、芯部と鞘部の少なくとも２層構造からなり、芯部と鞘部の少なくとも２層構造からなり、芯部ポリマーをプロピレンテレフタレート単位を８５重量％以上含有するポリプロピレンテレフタレートまたはポリプロピレンテレフタレート共重合体から構成し、鞘部ポリマーをエチレンテレフタレート単位を８５重量％以上含有するポリエチレンテフタレートまたはポリエチレンテレフタレート共重合体から構成したことを特徴とする。
【００１５】
また、本発明のポリエステル系複合モノフィラメントのもうひとつの形態は、島の数が２個以上の海島構造からなり、島部ポリマーをプロピレンテレフタレート単位を８５重量％以上含有するポリプロピレンテレフタレートまたはポリプロピレンテレフタレート共重合体から構成し、海部ポリマーをエチレンテレフタレート単位を８５重量％以上含有するポリエチレンテレフタレートまたはポリエチレンテレフタレート共重合体から構成したことを特徴とする。
【００１６】
なお、本発明のポリエステル系複合モノフィラメントにおいては、
直径が０．１〜１．５ｍｍの範囲にあること、および
芯部：鞘部の重量比または島部：海部の重量比が１０：９０〜６０：４０の範囲にあり、かつ引張強度が３ｃＮ／ｄｔｅｘ以上であること、特に芯部：鞘部の重量比または島部：海部の重量比が２０：８０〜３５：６５の範囲にあり、かつ引張強度が３．５ｃＮ／ｄｔｅｘ以上であること
が、いずれも好ましい条件であり、これらの条件を満たすことによって一層優れた効果の取得を期待することができる。
【００１７】
また、本発明のラケット用ガットは、上記のポリエステル系複合モノフィラメントを用いたことを特徴とする。
【００１８】
【発明の実施の形態】
以下に、本発明についてさらに詳細に説明する。
【００１９】
本発明でいうポリエステル系複合モノフィラメントとは、芯部と鞘部の少なくとも２層構造からなる複合モノフィラメントである。複合形態は２層構造を有する芯鞘型複合モノフィラメントを基本とするが、３層以上の多層構造を有する芯鞘型複合モノフィラメントを除外するものではない。
【００２０】
本発明のもうひとつの形態のポリエステル系複合モノフィラメントは、島の数が２個以上の海島構造からなる複合モノフィラメントである。島の数は具体的には３島、１３島、１９島などがあるが、２個以上であれば任意に選択することができる。海部の中の島部の配置は必ずしも限定されるものではないが、一般的には回転対称に配置されたものである。
【００２１】
また、芯部および鞘部、また島部および海部の形状については、必ずしも円形断面だけに限定されるものではなく、三角断面、四角断面および多葉断面などの任意の形状をとることができる。
【００２２】
本発明のポリエステル系複合モノフィラメントにおいて、鞘部または海部に用いられるポリエチレンテレフタレート（以下、ＰＥＴと略称する）は、実質的にテレフタル酸とエチレングリコールとを縮重合して得られるものであるが、酸成分の一部、およびグリコール成分の一部を、当業界で良く知られる様々なジカルボン酸とグリコールで置き換えたＰＥＴ共重合体であってもよい。ここで、上記酸成分としては、２，６−ナフタレンジカルボン酸、イソフタル酸、１，４シクロヘキサンジカルボン酸、アジピン酸、セバシン酸、ダイマー酸およびスルホン酸金属塩置換イソフタル酸などが挙げられる。また、上記グリコール成分としては、プロピレングリコール、テトラメチレングリコール、ジエチレングリコール、１，４シクロヘキサンジメタノール、１，４シクロヘキサンジオールおよびポリアルキレングリコールなどが挙げられる。
【００２３】
本発明のポリエステル系複合モノフィラメントにおいて、芯部または島部に用いられるポリプロピレングリコール（以下、ＰＰＴと略称する）は、実質的にテレフタル酸とプロピレングリコールを縮重合して得られるものであるが、酸成分の一部、およびグリコール成分の一部を、当業界で良く知られる様々なジカルボン酸とグリコールで置き換えたＰＰＴ共重合体であってもよく、これら他成分の具体例としては、上記ＰＥＴで示した酸成分および上記ＰＥＴで示したグリコール成分からプロピレングリコールを外してエチレングリコールを加えたグリコール成分などを挙げることができる。
【００２４】
ＰＥＴおよびＰＰＴの極限粘度は、０．６以上あればよいが、ＰＥＴの場合は０．７以上、またＰＰＴの場合は０．８以上あることが、高い強靱性の複合モノフィラメントおよびガットが得られることから好ましい。この点からは極限粘度は高ければ高いほど好適であるが、１．５を越えると紡糸が困難となるため好ましくない。
【００２５】
ここで、本発明でいう極限粘度とは、オルソクロロフェノール溶液中２５℃で測定した粘度から求めた極限粘度であり、〔η〕で表される値である。
【００２６】
なお、本発明のポリエステル系複合モノフィラメントを構成する各ポリマーには、少量の酸化チタン、酸化ケイ素、炭酸カルシウム、窒化ケイ素、クレー、タルク、カオリン、ジルコニウム酸、などの各種無機粒子や架橋高分子粒子、各種金属粒子などの粒子類のほか、従来公知の抗酸化剤、金属イオン封鎖剤、イオン交換剤、着色防止剤、耐光剤、難燃剤、各種着色剤、耐電防止剤、ワックス類、シリコーンオイル、各種界面活性剤、各種強化繊維類、および各種可塑剤などが添加されていてもよい。
【００２７】
このように、本発明のポリエステル系複合モノフィラメントは、芯部ポリマーまたは島部ポリマーをＰＰＴから構成し、鞘部ポリマーまたは海部ポリマーをＰＥＴから構成することが重要な要件である。
【００２８】
つまり，ＰＰＴポリマーは、伸長弾性回復率に極めて優れた特性を有しているが、ＰＰＴ単独からなるモノフィラメントでは引張強度が高々２ｃＮ／ｄｔｅｘであり、例えばガット用に用いられるモノフィラメントには少なくとも３ｃＮ／ｄｔｅｘ以上（ガットの強力としては６００Ｎ以上）の引張強度が要求されることからあまり実用的ではない。
【００２９】
また、ＰＥＴ単独からなるモノフィラメントでは、引張強度には優れるが、伸長弾性回復率が低いため、これを用いたラケット用ガットは、耐久性に優れる反面、面圧保持性が劣り、本発明が目的とする特性を十分満足することができない。
【００３０】
さらに、本発明のポリエステル系複合モノフィラメントとは逆に、芯部ポリマーまたは島部ポリマーをＰＥＴから構成し、鞘部ポリマーまたは海部ポリマーをＰＰＴから構成した複合モノフィラメント、つまり少なくとも糸表面の一部にＰＰＴが露出している複合モノフィラメントでは、高温延伸行程で糸の表面に毛羽が発生して剥離を引き起こし、さらにガットとして用いた場合に本発明が目的とする面圧保持性や耐久性を十分満足することができない。
【００３１】
これに対し、芯部ポリマーまたは島部ポリマーをＰＰＴから構成し、鞘部ポリマーまたは海部ポリマーをＰＥＴから構成した本発明のポリエステル系複合モノフィラメントは、これをラケット用ガットとして適用した場合に、優れた耐久性を維持しつつ、天然ガットの優れた打球性とガット張設後の面圧保持性を併せ持つという理想的な性能を発揮することができる。
【００３２】
本発明のポリエステル系複合モノフィラメントの直径は、０．１〜１．５ｍｍの範囲にあることが望ましい。直径が０．１ｍｍ以下のマルチフィラメントやモノフィラメントでは摩耗性が弱く、また、直径が１．５ｍｍ以上の太直径ではガットとして用いた場合は打球性が悪くなるからである。
【００３３】
次に、本発明のポリエステル系複合モノフィラメントにおける芯部：鞘部の重量比または島部：海部の重量比は、１０：９０〜６０：４０の範囲、より好ましくは２０：８０〜３５：６５の範囲にあることが望ましく、その場合にはＰＰＴの優れた伸長弾性回復率を維持しつつ、引張強度が３ｃＮ／ｄｔｅｘ以上、より好ましくは３．５ｃＮ／ｄｔｅｘ以上のポリエステル系複合モノフィラメントを得ることができる。
【００３４】
本発明のポリエステル系複合モノフィラメントは、以下に説明する方法により効率的に製造することができる。
【００３５】
まず、上記ポリエステル系複合モノフィラメントを溶融紡糸するに際しては、複合用紡糸機を用いる通常の条件を採用することができ、ポリマー温度２００〜３５０℃、押出圧力１〜５０ＭＰａ、口金孔径０．１〜５ｍｍ、紡糸速度０．３〜１００ｍ／分などの条件を適宜選択することができる。
【００３６】
次に、複合用紡糸機のダイ内で芯鞘または海島構造に複合化され口金から紡出されたモノフィラメントは、短い気体ゾーンを通過した後、冷却浴内で冷却されるが、ここでの冷却温度は、冷却浴内でのモノフィラメントの蛇行防止や、得られるモノフィラメントの真円性の面から、５０℃以上９０℃以下とすることがが好ましい。
【００３７】
ここで使用する冷却媒体としては、ポリマーに不活性な液体、通常は水、ポリエチレングリコールおよびグリセリンなどが挙げられる。
【００３８】
冷却固化された複合モノフィラメントは、引き続き１段目の延伸行程に送られるが、延伸および熱固定の雰囲気（浴）としては、温水、ポリエチレングリコール、グリセリンおよびシリコーンオイルなどの加熱した熱媒体浴、乾熱気体浴および水蒸気浴などが用いられる。
【００３９】
本発明が目的とする高強度で伸長弾性回復率の高いポリエステル系複合モノフィラメントを得る延伸条件としては、１段目の延伸を、比較的低温・低倍率の条件、すなわち６０〜１２０℃、特に８５〜９５℃の温水浴中で、２．０〜３．５倍、特に２．５〜３．２倍の条件とし、また２段目以降の延伸を、２６０℃以下、特に１８０〜２５０℃の乾熱気体浴中で、全延伸倍率が４．０〜８．５倍、特に５．０〜７．８倍となるような条件とすることが好ましく採用される。
【００４０】
また、１段乃至多段延伸後には、必要に応じて延伸歪みを除去することなどを目的として、適度な定長および／または弛緩熱処理を行うこともできる。
【００４１】
このようにして得られる本発明のポリエステル系複合モノフィラメントは、高い引張強度と耐摩耗性を維持しつつ、従来にない高い伸長弾性回復率を有することから、各種産業資材用途、水産資材用途、特に釣糸および楽器弦などを代表とするスポーツレジャー用途などに広く使用することができるが、中でもこれをテニス、バトミントンおよびスカッシュなどのスポーツラケット用ガットとして用いた場合には、優れた耐久性を維持しつつ、天然ガットの優れた打球性とガット張設後の面圧保持性を併せ持つという理想的な性能を発現する。
【００４２】
【実施例】
次に、本発明を実施例に基づいて説明するが、実施例における複合モノフィラメントの評価およびその複合モノフィラメントを用いたラケット用ガットの評価は以下の方法に準じて行った。
【００４３】
［引張強力、引張強度］
ＪＩＳＬ１０１３の規定に準じて測定した。
【００４４】
［１０％伸長弾性回復率］
引張試験機を用い、試長２００ｍｍ（チャックの掴み間隔）、引張速度５０ｍｍ／分、チャート速度２５０ｍｍ／分条件で、まず１０％伸長させそのまま１分間停止する。次に、同じ速度で除重、２分間放置した後、再び同じ速度で一定伸びまで引き伸ばす。記録した応力−歪み曲線から残留伸び（Ｌ）を測定し、下記式で算出した。
１０％伸長弾性回復率＝（１０−Ｌ）／１０×１００（％）
数値が大きいほど伸長弾性回復性に優れている。
【００４５】
［ガット特性の評価］
Ａ．面圧保持性
フェース面積１１５平方インチのテニスラケットに６０ポンドのテンションで張設し、面圧測定器（スイス製ＲａＴｅｓｔ）を用いて張設直後と張設後１週間後の面圧を測定し、張設直後の面圧に対する保持率で評価した。数値が大きいほど面圧保持性に優れている。
Ｂ．耐久性
フェース面積１１５平方インチのテニスラケットに６０ポンドのテンションで張設し、テニスボールを時速１００Ｋｍで、打ち出し間隔１５回／分、打ち出し距離５０ｃｍ、打ち出し角度４０度で打撃し、ガットが切断するまでの打ち出し回数で評価した。数値が大きいほど耐久性に優れている。
【００４６】
［実施例１］
芯部ポリマーをポリプロピレンテレフタレート（シェルジャパン製コルテラ、ブライトタイプ、〔η〕＝１．２３）とし、鞘部ポリマーをポリエチレンテレフタレート（三井化学製Ｊ−０５５、〔η〕＝１．４０）として、かつ芯／鞘重量比率が３０／７０となるように、エクストルーダー型複合紡糸機で２９０℃で溶融し、孔径４．５ｍｍの口金を通して紡糸し、さらに７０℃の温水浴中で冷却した。
【００４７】
次に、この未延伸糸を９３℃の温水延伸浴中で３．０倍に一段目延伸し、さらに２００℃乾熱浴中で１．８５倍に二段目延伸（全延伸倍率５．５５倍）することにより複合モノフィラメントを得た。
【００４８】
引き続いて、２５０℃の乾熱浴中に処理倍率０．９５倍で通過させて熱処理を施すことにより、直径１．２５ｍｍの複合モノフィラメントを得た。得られた複合モノフィラメントおよびそれを用いたラケット用ガットの評価結果を表１に示す。
【００４９】
［実施例２］
芯部ポリマーと鞘部ポリマーの芯／鞘重量比率を５０／５０としたこと以外は実施例１と同様にして、直径１．２５ｍｍの複合モノフィラメントを得た。得られた複合モノフィラメントおよびそれを用いたラケット用ガットの評価結果を表１に示す。
【００５０】
［比較例１］
実施例１で用いたポリプロピレンテレフタレート単独をエクストルーダー型紡糸機で２６０℃で溶融し、孔径４．５ｍｍの口金を通して紡糸し、さらに５６℃の温水中で冷却した。
【００５１】
次に、この未延伸糸を６５℃の温水延伸浴中で３．５倍に一段目延伸し、さらに１３０℃の乾熱浴中で１．２９倍に二段目延伸（全延伸倍率４．５倍）してモノフィラメントを得た。
【００５２】
引き続いて、１３０℃の乾熱浴中に０．９０倍で通過させて熱処理を施すことにより、直径１．２５ｍｍのモノフィラメントを得た。
【００５３】
得られたモノフィラメントおよびそれを用いたラケット用ガットの評価結果を表１に示す。
【００５４】
［比較例２］
実施例１で用いたポリエチレンテレフタレート単独としたこと以外は実施例１と同様にして、直径１．２５ｍｍのモノフィラメントを得た。得られたモノフィラメントおよびそれを用いたラケット用ガットの評価結果を表１に示す。
【００５５】
［比較例３］
実施例１において、芯部ポリマーと鞘部ポリマーを逆に入れ替えたこと以外は実施例１と同様にして、直径１．２５ｍｍの複合モノフィラメントを得た。得られた複合モノフィラメントおよびそれを用いたラケット用ガットの評価結果を表１に示す。
【００５６】
［比較例４］
実施例２において、芯部ポリマーと鞘部ポリマーを逆に入れ替えたこと以外は実施例２と同様にして、直径１．２５ｍｍの複合モノフィラメントを得た。得られた複合モノフィラメントおよびそれを用いたラケット用ガットの評価結果を表１に示す。
【００５７】
【表１】
2004068217.tif 000002
【００５８】
［実施例３］
島部ポリマーをポリプロピレンテレフタレート（シェルジャパン製コルテラ、ブライトタイプ、〔η〕＝１．２３）とし、海部ポリマーをポリエチレンテレフタレート（三井化学製Ｊ−０５５、ブライトタイプ、〔η〕＝１．４０）として、かつ島部（島の数が３）／海部の重量比率が３０／７０となるように、エクストルーダー型複合紡糸機で２９０℃で溶融し、孔径４．５ｍｍの口金を通して紡糸し、さらに７０℃の温水浴中で冷却した。
【００５９】
次に、この未延伸糸を９３℃の温水延伸浴中で３．０倍に一段目延伸し、さらに２００℃乾熱浴中で１．８５倍に二段目延伸（全延伸倍率５．５５倍）して複合モノフィラメントを得た。
【００６０】
引き続いて、２５０℃の乾熱浴中に０．９５倍で通過させて熱処理を行うことにより、直径１．２５ｍｍの複合モノフィラメントを得た。
【００６１】
得られた複合モノフィラメントおよびそれを用いたラケット用ガットの評価結果を表２に示す。
【００６２】
［実施例４］
実施例３において、島部ポリマー／海部ポリマーの重量比率を５０／５０に変更してこと以外は実施例３と同様にして、直径１．２５ｍｍの複合モノフィラメントを得た。
【００６３】
得られた複合モノフィラメントおよびそれを用いたラケット用ガットの評価結果を表２に示す。
【００６４】
［比較例５］
実施例３において、島部ポリマーと海部ポリマーを逆に入れ替えたこと以外は実施例３と同様にして、直径１．２５ｍｍの複合モノフィラメントを得た。
【００６５】
得られた複合モノフィラメントおよびそれを用いたラケット用ガットの評価結果を表２示す。
【００６６】
［比較例６］
実施例４において、島部ポリマーと海部ポリマーを逆に入れ替えたこと以外は実施例４と同様にして、直径１．２５ｍｍの複合モノフィラメントを得た。
【００６７】
得られた複合モノフィラメントおよびそれを用いたラケット用ガットの評価結果を表２に示す。
【００６８】
【表２】
2004068217.tif 000003
【００６９】
表１および表２の結果から明らかなように、本発明のポリエステル系複合モノフィラメント（実施例１〜４）は、いずれも高い引張強度を維持しながら、従来にない高い伸長弾性回復率を有する。そして本発明のポリエステル系複合モノフィラメントを用いたラケット用ガットは、耐久性に優れ、かつラケットに張設後の面圧保持性に優れることから弛みが少ないというラケット用ガットとしての理想的な性能を発揮する。
【００７０】
一方、ＰＰＴ単独のモノフィラメント（比較例１）は、伸長弾性回復率には優れるが、強度が低いため、これを用いたラケット用ガットは、面圧保持性には優れるが耐久性が劣り、ガット用モノフィラメントとしては実用的ではない。
【００７１】
また、ＰＥＴ単独のモノフィラメント（比較例２）は、引張強度には優れるが、伸長弾性回復率が低いため、これを用いたラケット用ガットは、耐久性には優れるが面圧保持性が劣り、本発明の目的を満足するものではない。
【００７２】
さらに、本発明の芯部ポリマーと鞘部ポリマーまたは島部ポリマーと海部ポリマーを逆に入れ替えたポリエステル系複合モノフィラメント（比較例３、４、５、６）は、表面に毛羽が発生し、モノフィラメントの物性およびガットの特性が本発明の目的とする効果を満たすものではなかった。
【００７３】
【発明の効果】
以上説明したように、本発明のポリエステル系複合モノフィラメントは、高い引張強度と耐摩耗性を維持しつつ、従来にない高い伸長弾性回復率を有することから、各種産業資材用途、水産資材用途、特に釣糸および楽器弦などを代表とするスポーツレジャー用途などに広く使用することができ、なかでもテニス、バトミントンおよびスカッシュなどのスポーツラケット用ガットとして最適な性能を有している。
【００７４】
また、本発明のポリエステル系複合モノフィラメントからなるラケット用ガットは、優れた耐久性を維持しつつ、天然ガットの優れた打球性とガット張設後の面圧保持性を併せ持つという理想的な性能を発現する。